FR 2498812 A1 19820730 FR 8101465 A 19810127 STRUCTURE DE TRANSISTORS DANS UN CIRCUIT INTEGRE ET SON PROCEDE DE FABRICATION La présente invention concerne une structure de, transistors formée dans un caisson d'un circuit intégré dont le fond correspond à une couche enterrée. Elle sera décrite plus particulièrement en relation avec des tran- sistors bipolaires mais s'applique également à d'autres types de transistors comme cela est exposé à la fin de la présente description. Diverses structures de transistors bipolaires dans des circuits intégrés sont bien connues et ne seront pas rappelées en détail ici. La figure 1 illustre à titre d'exemple deux structures particulières de l'art antérieur pour permettre de mieux faire ressortir les inconvénients que vise à éviter la présente invention. De façon générale, un circuit intégré bipolaire est formé sur un substrat semiconducteur 1, couramment du si- licium, d'un premier type de conductivité, par exemple de type P. Sur ce substrat est formée une couche épitaxiée de type N. Dans cette couche sont formés des caissons isolés par des murs d'isolement 3 de type P rejoignant le sub- strat 1 de type P. De façon classique, le fond de chacun des caissons comprend une couche 4 de type N. Cette cou- che est couramment appelée couche enterrée du fait de sa disposition. Elle est habituellement formée à partir d'une implantation ionique réalisée dans le substrat avant la formation de la couche épitaxiée 2. Dans chacun des cais- sons, est ensuite formé le dispositif semiconducteur sou- haité. Par exemple, en figure 1, le caisson de gauche con- tient un transistor NPN vertical comprenant une couche d'émetteur 5, une couche de base 6 et dont la couche enter- rée correspond au collecteur. Le contact sur ce collecteur est repris par un puits de collecteur 7 de type N. Le cais- son de droite de la figure correspond à un transistor PNP latéral dans lequel l'émetteur correspond à une zone dif- fusée 8 et le collecteur à une zone diffusée 9. La couche - 2- enterrée 4 correspond en ce cas à une zone de reprise de base et le contact avec cette couche enterrée est assuré par un puits de base 10 de type N+ structurel- lement analogue au puits de collecteur 7 du transistor NPN vertical représenté dans le caisson de gauche. De façon générale, les diverses zones décrites précédem- ment sont réalisées par diffusion ou par implantation/ diffusion. L'un des objectifs couramment recherchés dans la fabrication des circuits intégrés est de réduire la dimension des circuits et de chacun des composants indi- viduels de ces circuits. Si l'on examine la structure re- présentée en figure 1, de nombreuses difficultés se po- sent pour réaliser une telle réduction de dimension, no- tamment quand on cherche à réaliser des composants pou- vant supporter des tensions élevées et laisser passer des courants relativement importants. En effet, pour ces transistors, d'une part l'augmentation du courant exige un accroissement de la surface dévolue au puits de col- lecteur donnant accès au collecteur enterré et d'autre part l'augmentation de l'épaisseur de la couche épi- taxiale nécessaire à une tenue en tension élevée rend de plus en plus serrée la compétition qui s'exerce entre la descente des diffusions d'isolement et la remontée de la couche enterrée. D'autre part, comme le représente la fi- gure, il est nécessaire de maintenir une distance de garde entre les couches descendantes correspondant aux nurs d'iso- lement ou aux reprises de couches enterrées et les autres couches proches de type distinct. De façon plus explicite, et en se référant à la figure 1, il convient de laisser une distance de garde latérale entre les zones 3 et 7, les zones 7 et 6, les zones 6 et 3, les zones 3 et 10, les zones et 8 et les zones 9 et 3. La prévision de cette distance minimale est nécessaire d'une part pour assurer une bonne tenue en tension, d'autre part pour réduire l'influence des transistors à effet de champ parasites qui pourraient être déclenchés par les passages de connexion au-dessus des couches considérées. En outre, ccmrLe on le voit dans la figure, du fait que les divers murs d'isolement et puits d'accès 3, 7, 10, sont obtenus par diffusion, leur largeur est nécessairement plus importante en surface qu'en profon- deur et ce phénomène est de plus en plus accentué tandis que l'épaisseur de la couche épitaxiée 2 croit. Diverses'solutions ont été envisagées dans l'art antérieur pour résoudre ces inconvénients et notam- ment pour réduire la largeur en surface des couches dif- fusées descendantes destinées à former les murs d'iso- lement ou à contacter les couches enterrées. Ces solutions connues ne seront pas décrites en détail ici. On insis- tera néanmoins sur le fait qu'elles ne permettent généra- lement pas d'éviter le maintien d'une distance de garde entre des diffusions descendantes et des couches voisines çt l'influence d'effets de champ parasites. Ainsi, un objet de la présente invention est de prévoir une nouvelle structure de transistor pour circuit intégré permettant de réduire les dimensions affectées aux murs d'isolement et aux puits de reprise de contact avec la couche enterrée et de supprimer la distance de garde évoquée précédemment tout en annulant l'influence des transistors à effet de champ parasites. Un autre objet de la présente invention est de prévoir un procédé particulièrement simple pour obtenir une telle structure. Ainsi, une structure de transistor selon la présente invention, formée dans un caisson d'un circuit intégré dont le fond contient une couche enterrée, comprend des sillons isolés latéralement remplis d'une sub- stance conductrice et coupant des jonctions PN pour d'une part former les murs d'isolement définissant le caisson tout en assurant des remontées de contact isolées avec le substrat, d'autre part assurer des remontées de contact isolées avec la couche enterrée. Les sillons correspondant aux murs d'isolement et les sillons correspondant aux remontées de contact avec la couche enterrée sont réalisés simultanément par attaque chimique anisotrope. Ces objets, caractéristiques et avantages ainsi que d'autres de la présente invention seront exposés plus en détail dans la description suivante de modes de réali- sation particuliers faite en relation avec les figures jointes parmi lesquelles: la figure l représente un exemple de structure bipolaire classique et a été décrite précédemment; la figure 2 représente un mode de réalisation d'une structure de transistor bipolaire selon la pré- sente invention; les figures 3 à 7 représentent diverses étapes d'un procédé d'obtention d'une structure selon la pré- sente invention telle qu'illustrée en figure 2; la figure 8 représente une autre structure de transistor bipolaire selon la présente invention; Dans ces diverses figures, conformément à l'usa- ge dans le domaine de la représentation des semiconduc- teurs, les diverses dimensions des couches et structures ne seront pas représentées à l'échelle ni d'une figure à l'autre, ni à l'intérieur d'une même figure. D'autre part, dans ces figures de mêmes références désignent autant que faire se peut des éléments analogues. En figure 2, comme en figure 1, on a représenté deux caissons d'une structure de circuit intégré, le premier caisson 20 contenant un transistor NPN vertical et le second caisson 30 contenant un transistor PNP la- téral. On désignera à nouveau par les références l et 2 respectivement le substrat de type P et la couche épi- taxiée de type N. Dans le caisson 20, un transistor NPN vertical comprend une couche d'émetteur 21 de type N, -5- une couche de base 22 de type P et un collecteur compre- nant une partie de la couche épitaxiée 2 de type N et la couche enterrée 23 de type N Dans le caisson 30, un transistor PNP latéral comprend une couche d'émetteur 31 de type P et une couche de collecteur 32 de type P. ces couches étant séparées par une zone de base comprenant une portion de la couche épitaxiée 2 contenue dans le caisson considéré. Un contact avec cette zone de base est établi par une couche enterrée 33 de type N+. Selon la présente invention, pour réaliser l'isolement sont prévus des sillons 40 isolés latéralement par une couche de silice (SiO2) 41 et contenant une substance conduc- trice 42. Cette substance conductrice est en contact à la partie inférieure du sillon avec le substrat 1. On comprendra qu'il y a continuité entre les divers sillons qui entourent complétement chacun des caissons et pré- sentent un contour fermé. L'accès à la couche enterrée 23 est réalisé par un puits 50 isolé par une couche d'oxyde 51 et contenant une substance conductrice 52 assurant la remontée d'un contact avec la couche enterrée 23 de type N. De même un puits 60 est isolé par une couche de si- lice 61 et contient une substance conductrice 62 assurant le contact avec la couche enterrée 33 c'est-à-dire avec la base du transistor PNP latéral contenu dans le caisson 30. Les sillons 40, 50 et 60 sont formés par attaque ani- sotrope en U dans le silicium choisi selon une orienta- tion cristallographique (110). Cette structure permet bien d'assurer les avantages annoncés précédemment dans la présente inven- tion à savoir que les sillons 40, 50 et 60 peuvent être plus étroits que les zones de diffusions descendantes 3, 7 et 10 du procédé classique de diffusion de l'art antérieur. D'autre part, le fait que les sillons soient isolés latéralement par une couche de silice permet de leur faire traverser des zones de jonction entre des couches P et il (dans l'exemple représenté entre les -6 couches P 22, 31 et 32 et les zones de type N 2 corres- pondant à la couche épitaxiée).Il est donc inutile de prévoir les zones de garde nécessaires dans le cas de diffusions descendantes. Ceci Dermet de réduire les sur- faces d'un caisson et de son mur d'isolement d'une va- leur de l'ordre de 30% dans le cas d'un transistor bi- polaire et de l'ordre de 50% lorsqu'il s'agit d'un tran- sistor à effet de champ de type vertical double diffusé à grille silicium par exemple. D'autre part, il est pos- sible de prévoir un matériau fortement conducteur 42, 52, 62 pour remplir les sillons ce qui permet d'en minimiser encore la surface. Selon un autre avantage de la présente inven- tion, qui sera décrit plus en détail ci-après en relation avec l'exposé du procédé de fabrication d'une structure telle que celle de la figure 2, on notera que les sillons d'accès aux couches enterrées et les sillons d'accès au substrat (murs d'isolement) peuvent être réalisés simul- tanément, ce qui réduit le nombre des étapes de fabri- cation. Ceci résulte du fait que l'on peut avoir accès aux couches enterrées de type N+ résultant d'une diffu- sion de zones implantées vers le haut et vers le bas à la même profondeur que celle à laquelle se présente le substrat en dehors des couches enterrées. Les figures 3 à 7 représentent de façon sché- matiques quelques étapes marquantes du procédé selon la présente invention. Comme le représente la figure 3, on part d'un substrat 1 de silicium de type P et d'orientation (1 1 0), ce substrat étant surmonté d'une couche épitaxiée 2 de type N, et des couches enterrées localisées 23 et 33 étant formées dans des zones choisies de l'interface en- tre le substrat et la couche épîtaxiée. Des diffusions de type P 22, 31 et 32 sont ensuite formées. Ensuite, comme le représente la figure 4, on forme sur le substrat des -7 couches successives 70, 71 et 72 de substances de mas- quage et de passivation attaquables sélectivement. Par exemple la couche 70 est une couche de silice thermique, la couche 71 une couche de nitrure déposée en phase va- peur à basse pression et la couche 72 une couche de si- lice déposée également en phase vapeur-à basse pression, cette dernière couche ayant une épaisseur suffisante pour assurer l'effet de masquage nécessaire vis à vis d'une implantation ionique qui sera exposée en relation avec la figure 5. On procède ensuite à l'ouverture de l'ensemble des trois couches 70, 71 et 72 aux endroits o l'on veut former les sillons 40, 50 et 60. On notera que lors de cette étape la couche de silice 72 est également ouverte en un emplacement 73 correspondant à la zone dans laquel- le on veut former l'émetteur du transistor NPN vertical réalisé dans le caisson 20 (voir figure 2). Une attaque chimique anisotrope permet de creuser les sillons en leur maintenant une forme en U et une largeur peu supérieure à celle des ouvertures ménagées dans les couches de masquage 70, 71 et 72. Ainsi la largeur des sillons est définie par le masque et leur profondeur par la durée de l'attaque. L'attaque se poursuit vers le fond alors qu'elle est blo- quée latéralement sur des plans (111) perpendiculaires au plan de la surface (110). En surface les sillons forment des parallélogrames dont les angles sont voisins de 700 et de 1100. L'attaque est poursuivie jusqu'à ce que les sillons périphériques (ceux correspondants aux murs d'isolement) at- teignent le substrat P. Les sillons internes (ceux qui dé- bouchent dans les couches enterrées) atteignent alors la région enterrée. L'attaque du type anisotrope n'est pas sensible à la différence de type de conductivité du sili- cium. L'arrêt d'attaque doit être effectué dès que l'inter- face couche épitaxiée/substrat est franchie et avant que le fond des couches enterrées ne soit dépassé. Pour des cir- cuits de puissance dans lesquels la couche épitaxiée -8- a une épaisseur de l'ordre de 20 microns et la couche en- terrée s'étend vers le haut jusqu'à une distance d'environ microns de la surface et vers le bas jusqu'à une dis- tance d'environ 30 microns de la surface, on dispose d'une latitude de l'ordre de la dizaine de microns pour arrêter l'attaque des sillons. Ceci est bien suffisant étant donné l'état actuel de la technologie. Comme l'illustre la figure 5 on procède alors à une étape d'oxydation thermique pour former les couches d'isolement latéral 41, 51 et 61. On notera bien entendu que cette oxydation thermique ne se développe pas sur le nitrure apparaissant en surface dans la zone 73 correspon- dant à la zone o l'on veut former la couche d'émetteur du transistor NPN vertical. Lors de cette oxydation, le silicium donne nais- sance à un volume sensiblement double de silice. Ainsi les parois latérales des sillons vont se rapprocher et les sil- lons auront tendance à se refermer. Afin de limiter cet ef- fet, les sillons correspondant aux puits d'accès de la cou- che enterrée seront plus largement ouverts que les sillons correspondant aux murs d'isolement pour lesquels la recherche d'une faible résistance d'accès est moins importante. On pourra ainsi prévoir des ouvertures de 3 microns pour les sillons d'isolement et de 5 microns pour les puits d'accès à la couche enterrée ce qui laisseaprès croissance d'une couche d'oxyde d'une épaisseur de l'ordre du micron, des largeurs respectives de 2 et 4 microns suffisantes pour permettre un remplissage ultérieur correct par une subs- tance conductrice. Après cette oxydation, on procède à une implantation de bore orthogonalement à la surface de la plaquette. Cette implantation est désignée dans la fi- gure par les fléches marquées B. Ainsi, le bore ou autre implant approprié pénètre dans la couche d'oxyde au fond des sillons et rend cette couche d'oxyde thermique sélectivement attaquable par rapport à la couche d'oxyde -9- latérale. Plus exactement, la vitesse d'attaque pour cer- tains produits connus devient plus grande dans les zones o du bore a été implanté que dans les zones o l'oxyde n'est pas dopé. Durant cette opération, la surface est également soumise au bombardement. Cependant l'épaisseur de la cou- che de silice 70 et de la couche de nitrure 71 est suffi- sante pour arrêter les atomes de bore en dehors des fonds de sillons. On immerge alors la plaquette dans un produit d'attaque approprié de façon à éliminer la silice présente au fond des sillons de sorte que ces sillons débouchent sans isolement dans la couche semiconductrice sousjacente. Lors de cette étape ou à l'aide d'autres étapes d'attaque sélective on pourra également mettre à nu le silicium dans la zone 73 correspondant aux zones d'émetteur du transistor NPN. Lors des étapes ultérieures illustrées en figure 6, on dépose une substance conductrice de façon à combler les sillons. Cette substance conductrice peut par exemple être une couche de silicium polycristallin. Cette opéra- tion peut être effectuée par divers procédés connus ou bien pour obtenir une couche de silicium polycristallin uniforme ou bien en favorisant le dépôt uniquement dans les sillons. Dans ce dernier cas, l'ouverture des émetteurs n'aura pas été effectuée préalablement et le dépôt sera arrêté lorsque les sillons seront remplis. Le silicium polycristallin déposé pourra être initialement dopé de type N+ de façon qu'il serve ensuite de source pour les émetteurs 23. Néanmoins, les émetteurs pourront être formés indépendamment. La gravure de l'éven- tuel silicium polycristallin excédentaire est effectuée en utilisant comme masque la couche d'oxyde formée durant la diffusion d'émetteur 23. Pendant cette opération, on défi- nit les régions de contact émetteur/collecteur et les résistances d'équilibrage des transistors NPN (correspondant - 10 - à la couche de silicium polycristallin déposée au-dessus de ces émetteurs) ainsi que l'électrode de base des tran- sistors PNP latéraux. Une structure dans laquelle le si- licium polycristallin a été enlevé et maintenu en des em- placements choisis est illustrée en figure 7. La référence 74 désigne des couches d'oxyde développées à la surface des flots de silicium polycristallin apparaissant en sur- face. Cette oxydation est masquée par la couche de nitrure 71 et permet d'isoler convenablement des parties des zones de silicium polycristallin dopées affleurant, pouvant servir de connexions isolées de la nappe de métallisation d'alumi- nium déposée ultérieurement et illustrée par des zones tiretées en figure 2. Cette couche d'oxyde permet l'éli- mination par attaque sélective de la couche de nitrure restante (voir figure 2). Le procédé peut se terminer comme cela est connu dans les techniques de fabrication classique des circuits intégrés de type MOS par le dépôt et le fluage d'une couche de silice d'isolement dopée et par l'ouverture de contacts. Les contacts sont ouverts simultanément sur le silicium polycristallin pour les régions N,les résis- tances et les zones de passage et sur le monocristal pour les régions P, de base du transistor NPN, d'émetteur /col- lecteur des transistors PNP latéraux ou de résistances, par exemple. La gravure des interconnexions dans une cou- che d'aluminium permet de réaliser les connexions des élé- ments d'un circuit et les différentes cellules qui com- posent les transistors NPN ou les transistors PNP laté- raux de puissance. On a décrit de façon détaillée précédemment une structure dans laquelle les sillons sont remplis d'une couche de silicium polycristallin. On notera que si l'on veut réduire encore la résistance d'accès aux couches pro- fondes, on pourra former un siliciure,par exemple un - il - siliciure de platine PtSi, un siliciure de molybdène MoSi2, un siliciure de tungstène WSi2... Bien entendu, la présente invention qui con- cerne essentiellement un mode d'accès simultané à une couche enterrée et au substrat dans une structure de transistor bipolaire ou d'autres structures semiconduc- trices analogues réalisées dans des caissons comprenant des couches enterrées localisées est susceptible de nom- breuses variantes et pourra s'appliquer à de nombreux dispositifs. Par exemple, la figure 8 représente un transis- tor NPN de puissance multicellulaire dans lequel sont prévus plusieurs émetteurs et plusieurs puits d'accès à la couche enterrée de collecteur. Cette figure ne sera pas décrite en détail étant donné que la structure de transistor multicellulaire représentée correspond sen- siblement à une multiplication de la structure de tran- sitor NPN illustrée dans le caisson 20 de la figure 2. Cette structure de transistor étant isolée par un mur d'isolement unique 40. On a seulement inséré en figure 8 des références numériques analogues à celles de la figure 2 (caisson 20). Comme exemple de structure non bipolaire selon la présente invention, on peut citer des transistors MOS de puissance à,fonctionnement vertical qu'il peut être utile pour certaines applications de réaliser sur des pla- quettes du type plaquettes de transistors bipolaires com- portant une couche enterrée. La couche enterrée corres- pond alors au drain de la structure. On pourra envisager divers types de transistors MOS à fonctionnement vertical réalisables de cette manière et notamment des transistors de type DMOS à grille silicium. La présente invention n'est pas limitée aux mo- des de réalisations qui ont été explicitement décrits. Elle en englobe les diverses variantes et généralisations in- cluses dans le domaine des revendications ci-après. - 12 - REVENDICATIONS 1. Structure de transistor formée dans un cais- son d'un circuit intégré dont le fond contient une cou- che enterrée localisée, caractérisée en ce qu'elle com- prend des sillons isolés latéralement, remplis d'une sub- stance conductrice et coupant des jonctions PN pour d'une part former un mur d'isolement (40) définissant le cais- son tout en assurant des remontées de contact isolées avec le substrat (1), d'autre part pour assurer des remon- tées de contact isolées (50, 60) avec la couche enterrée (23, 33). 2. Structure selon la revendication 1, caracté- risée en ce que la substance conductrice est constituée de silicium polycristallin dopé. 3. Structure selon la revendication 1, caracté- risée en ce que les divers sillons résultent d'une attaque anisotrope sur un substrat de silicium d'orientation (110). 4. Structure selon la revendication 1, caracté- risée en ce que les sillons sont isolés latéralement par une couche d'oxyde thermique. 5. Structure de transistor selon la revendica- tion 1, du type transistor bipolaire NPN de puissance à fonctionnement vertical, dans laquelle le substrat est un substrat (1) de silicium de type P, la couche épitaxiée une couche de type N (2), la couche enterrée une couche de type N+ (23), caractérisée en ce que l'ensemble de la surface du caisson comprend une couche de type P de base (22), dans laquelle est formée une zone d'émetteur de type N+ (21). 6. Structure de transistor bipolaire de type NPN selon la revendication 5, caractérisée en ce que du sili- cium polycristallin est déposé pour assurer le contact sur la zone d'émetteur (21), de même que du silicium poly- cristallin est déposé dans les sillons pour assurer le - 13 - contact avec des régions profondes. 7. Structure de transistor selon la revendica- tion 1, du type transistor bipolaire PNP latéral dans la- quelle le substrat (1) est de type P. la couche épitaxiée (2) de type N, les zones enterrée (33) de type N, carac- térisée en ce que les diffusions d'émetteurs et de collec- teurs (31 et 32) sont réalisées à partir de la surface jusqu'à contacter latéralement les zones correspondant aux sillons. 8. Structure.selon la revendication 1, du type transistor MOS de puissance à fonctionnement vertical, caractérisée en ce que la couche enterrée à la fonction d'un drain. 9. Procédé de fabrication de structures de tran- sistors formées dans un des caissons d'un circuit inté- gré dont le fond contient une couche enterrée du deuxième type de conductivité, comprenant les étapes consistant à former lesdites couches enterrées dans un substrat de premier type de conductivité au-dessus duquel est amen6e à croître une couche épitaxiée du deuxième type de conduc- tivité, caractérisé en ce qu'il comprend en outre les étapes successives suivantes: - diffuser en des emplacements choisis des zones du deuxième type de conductivité pour former des couches fonctionnelles de structures semiconductrices; - former par attaque anisotrope des sillons dé- finissant des murs d'isolement et des puits d'accès vers les couches enterrées, ces sillons coupant en certains emplacements au moins les jonctions entre ladite couche diffusée du premier type de conductivité et la couche épitaxiée; - procéder à une oxydation thermique pour isoler latéralement lesdits sillons; - procéder à une implantation ionique pour rendre le fond des sillons attaquable sëlectivement; - 14 - - attaquer sélectivement la couche d'oxyde au fond des sillons et l'éliminer; - remplir les sillons d'une substance conductrice; - achever la structure semiconductrice en réali- sant les diffusions supplémentaires nécessaires et les prises de contact souhaitées. 10. Procédé selon la revendication 8, caractérisé en ce que le substrat semiconducteur est en silicium et la substance semiconductrice remplissant les sillons en silicium polycristallin.